УЛУЧШЕННОЕ ФОРМОВАНИЕ С РАСТЯЖЕНИЕМ И РАЗДУВАНИЕМ ДЛЯ МОНОВИНИЛИДЕНАРОМАТИЧЕСКИХ ПОЛИМЕРОВ

1. Композиция модифицированного каучуком моновинилиденароматического полимера в форме изделия, полученного по способу формования с растяжением и раздуванием, при этом композиция включает:
(А) моновинилиденароматический полимер, имеющий средневесовую молекулярную массу (Mw) в диапазоне от приблизительно 190000 до приблизительно 350000 г/моль;
(В) от приблизительно 3,5 до приблизительно 10 мас.% при расчете на массу компонентов (А), (В) и (С) привитого сшитого полимерного каучука;
(С) необязательно от приблизительно 1,5 до приблизительно 5 мас.% при расчете на массу компонентов (А), (В) и (С) пластификатора; и
(D) необязательные неполимерные добавки и стабилизаторы.
2. Композиция по п.1, состоящая, по существу, из:
(А) моновинилиденароматического полимера, имеющего средневесовую молекулярную массу (Mw) в диапазоне от приблизительно 220000 до приблизительно 260000 г/моль;
(В) от приблизительно 4 до приблизительно 6 мас.% при расчете на массу компонентов (А), (В) и (С) полимерного каучука в форме привитых сшитых частиц, характеризующихся среднеобъемным размером частиц каучука в диапазоне от приблизительно 2 до приблизительно 5 мкм;
(С) от приблизительно 3 до приблизительно 4 мас.% при расчете на массу компонентов (А), (В) и (С) пластификатора; и
(D) необязательных неполимерных добавок и стабилизаторов.
3. Композиция модифицированного каучуком моновинилиденароматического полимера, включающая:
(А) моновинилиденароматический сополимер, имеющий средневесовую молекулярную массу (Mw) в диапазоне от приблизительно 215000 до приблизительно 350000 г/моль;
(В) от приблизительно 3,5 до приблизительно 40 мас.% при расчете на массу компонентов (А), (В) и (С) полимерного каучука в форме привитых сшитых частиц, характеризующихся среднеобъемным размером частиц каучука в диапазоне от приблизительно 1,5 до приблизительно 10 мкм;
(С) необязательно от приблизительно 1,5 до приблизительно 5 мас.% при расчете на массу компонентов (А), (В) и (С) пластификатора; и
(D) необязательные неполимерные добавки и стабилизаторы.
4. Композиция по п.3, где значение Mw моновинилиденароматического полимера находится в диапазоне от приблизительно 240000 до приблизительно 300000 г/моль.
5. Композиция модифицированного каучуком моновинилиденароматического полимера по п.3, содержащая от приблизительно 3,5 до приблизительно 10 мас.% полимерного каучука.
6. Композиция модифицированного каучуком моновинилиденароматического полимера по п.1 или 3, где композиция характеризуется значением относительного удлинения при разрыве в диапазоне от приблизительно 25 до приблизительно 70%.
7. Композиция по п.1 или 3, где пластификатор выбирают из группы: одного или нескольких минеральных масел, одного или нескольких неминеральных масел и смесей одного или нескольких минеральных масел и одного или нескольких неминеральных масел.
8. Композиция по п.1 или 3, где моновинилиденароматический полимер был получен в результате полимеризации в массе, объеме или растворе в присутствии, по меньшей мере, одного полимерного каучука.
9. Композиция модифицированного каучуком моновинилиденароматического полимера по п.1 или 3, где изделие представляет собой контейнер, который получают по способу термоформования или формования с растяжением и раздуванием из преформы, полученной по способу литьевого формования или прямого прессования.
10. Способ получения изделия, полученного по способу формования с растяжением и раздуванием, включающий стадии
А. Прямого прессования или литьевого формования преформы из моновинилиденароматического полимера по п.3;
В. Нагревания преформы;
С. Растяжения преформы в аппарате для формования с растяжением и раздуванием;
D. Раздувания преформы для профилирования изделия, полученного по способу формования с растяжением и раздуванием; и
Е. Охлаждения и выталкивания изделия, полученного по способу формования с растяжением и раздуванием, из аппарата для формования с растяжением и раздуванием.